(57)【特許請求の範囲】
【請求項１】
板を構成する材料中に、高い屈折率を持つ高屈折率領域が複数形成され、かつ、該高屈折率領域は前記板の下面から上面に連続して存在し、かつ各々の高屈折率領域の前記板の下面となる縮小面での断面積よりも前記板の上面となる拡大面での断面積の方が大きいデバイスであって、
前記高屈折率領域が高分子ファイバであり、任意の位置の前記高分子ファイバの長さｌｘは次式で表されるとともに、該高分子ファイバは拡大面近傍でのみテーパー状であり、かつ縮小面近傍及び高分子ファイバ中心線と板の法線方向のなす角度が４５度以上をとるときには、ファイバ径がほぼ一定であることを特徴とする二次元拡大縮小光学デバイス。
【数１】
0004169238.tif 000004
なお、Ｎはファイバ総数、ａは各ファイバに番号付けしたときの番号、Ｓａは拡大面のファイバａの高屈折率領域の面積、ｓａは縮小面のファイバａの高屈折率領域の面積、ｌｍｉｎは長さが最短のファイバの長さ、ｔは縮小面の平均ファイバ間隔、ｎは任意のファイバから長さが最短のファイバまでの間にあるファイバ本数、θは縮小面のあるファイバの位置から拡大面のそのファイバの位置まで結んだ直線と縮小面との成す角である。
【請求項２】
請求項１に記載の二次元拡大縮小光学デバイスにおいて、
前記高分子ファイバに、光吸収層または金属薄膜を蒸着することを特徴とする二次元拡大縮小光学デバイス。
【請求項３】
請求項１に記載の二次元拡大縮小光学デバイスにおいて、
前記高分子ファイバの各々の一端または両端が、凸型形状または凸型形状を形成していることを特徴とする二次元拡大縮小光学デバイス。
【請求項４】
請求項１に記載の二次元拡大縮小光学デバイスにおいて、
前記高分子ファイバの各々は、少なくとも一部が収縮性の編み目状高分子材料により接合されていることを特徴とする二次元拡大縮小光学デバイス。
【請求項５】
請求項１に記載の二次元拡大縮小光学デバイスにおいて、
前記高分子ファイバの各々は、少なくとも一部が高分子ゲル状態をとり得る材料により接合されていることを特徴とする二次元拡大縮小光学デバイス。
【請求項６】
請求項１に記載の二次元拡大縮小光学デバイスの製造方法において、
マルチモードファイバを予め定めた間隔でｍ×ｍ本配置し、その一端をフェノキシエチルアクリレートの光硬化性樹脂混合液に浸け、他の一端より超高圧水銀ランプの光を導入することで、光重合反応により硬化させ、光の経路に従って１００μｍ径のファイバをｍ×ｍ本同時に形成し、アセトンで未硬化部分の樹脂を取り除き、ファイバの径が１４０μｍとなるようにクラッド層を上記光硬化性樹脂より屈折率の低いフッ素化エポキシを熱硬化により形成し、
前記ファイバの一方の先端５ｍｍをファイバ中心線が拡大面と垂直となるように配置し、クラッド層と同じ樹脂液に浸け熱硬化により初めに設定した予め定めた前記間隔で固定化し、さらに、もう一端を間隔を開けずにファイバ中心線が縮小面と垂直となるように、かつデバイス全体の厚みが最小となるように前記ファイバを曲げながら、かつ配列が崩れないように束ね、同様にして熱硬化により全体を固定化し、
前記全体のファイバの最密充填側の一端より超高圧水銀ランプの光を導入し、予め定めた前記間隔で配列された一端をフェノキシエチルアクレートの光硬化性樹脂混合液に浸けることにより、光重合反応による硬化反応を起させて、反応初期２ｍｍにおいてテーパー状のファイバを自己形成させ、最終的にファイバ径を２００μｍにして、テーパファイバを形成した後、アセトンで未硬化部の樹脂を取り除き、クラッド層を前記光硬化性樹脂より屈折率の低いフッ素化エポキシを熱硬化により形成する
ことを特徴とした二次元拡大縮小光学デバイスの製造方法。
【発明の詳細な説明】
【０００１】
【発明の属する技術分野】
本発明は、表示または画像取り込みを行う装置における拡大または縮小光学系として用いるデバイス及び製造方法に関し、特に光量が一定でデバイスの薄型化及び軽量化を図り、その他、極めて顕著な利点を有する二次元拡大縮小光学デバイスおよびその製造方法に関する。
【０００２】
【従来の技術】
従来、情報を表示する表示装置は、大別してフラットパネルディスプレイと呼ばれるパソコン用液晶モニターなどの等倍型表示装置と、背面投影型液晶テレビなどの拡大投影型表示装置の２種類に分けられる。等倍型表示装置はディスプレイの厚みを薄くすることができ、設置に必要なスペースが少なくて済むという利点を有するが、大きな画面、例えば３０インチ以上のサイズの画面を得ようとする場合、製造工程の複雑さ、歩留まりの悪さなどからコストが高くなると言う欠点を持っている。一方、拡大投影型表示装置は５０インチ以上の大きな表示サイズを等倍型表示装置に比べ安価で提供できるという利点を有するが、ディスプレイの厚みを等倍型と同じように薄くすることは原理上難しく、設置に必要なスペースが広くなってしまうと言う欠点を持っている。
【０００３】
既存の液晶テレビなどの拡大投影型表示装置では、レンズやミラーを使った拡大光学系の技術が使われている。それ以外では、図１に示すように、小さな画像に対して光ファイバー１１を整列させて並べ、その光ファイバー１１を離散的に配置させることにより画像を拡大する方法（特開平05-88617号公報参照、以下方法Ａ）、図２に示すように、ファイバー集合体を斜めに切断したブロック１ａ，１ｂを複数個使用することにより画像を拡大する方法（特開平06-51142号公報参照、以下方法Ｂ）、図３に示すように、複数の液晶表示パネル２ａ，２ｂ，２ｎの表示を拡大するために、光ファイバー３を用いて画像を表示パネル４に伝送させる方法（特開平09-252444号公報参照、以下方法Ｃ）、図４に示すように、テーパー状の光導光路３を用いて画素の表示サイズを拡大する方法（特開平07-43702号公報参照、以下方法Ｄ）などが提案されている。
【発明が解決しようとする課題】
【０００４】
前記方法Ａ（特開平05-088617号公報）の構成においては、表示全体の面積は拡大されるが、集合していた画素が離散的に配置されたことにとどまっており、本来の目的である表示画素自体が拡大して投影される構成にはなっていないという欠点を持っている。
次に、前記方法Ｂ（特開平06-51142号公報）の構成においては、複数のファイバー集合体１ａ，１ｂを組み合わせて用いているが、一つのファイバー集合体１ａと他のファイバー集合体１ｂを結合させる際に、光を最初のファイバー集合体から次のファイバー集合体へ効率よく伝送させる方法が難しいこと、また２つのファイバー集合体１ａ，１ｂを接着させるための位置合わせはファイバー径が細い場合には非常に難しいなどの光カップリングおよび製造上の問題点がある。
【０００５】
次に、前記方法Ｃ（特開平09-252444号公報）の構成においては、薄型でつなぎ目の無い大画面表示装置を小さな画面２ａ〜２ｎの表示装置を組み合わせることによって実現できると言うメリットを持っているが、基本的には特開平05-088617号公報（方法Ａ）と同じように表示画素自体が拡大して投影される構成にはなっておらず、画像を拡大したことにはならないと言う欠点を持っている。
次に、前記方法Ｄ（特開平07-43702号公報）の構成においては、一画素ごとの表示サイズは拡大されるが、画素位置と表示位置の法線方向の位置が一致しているため画像全体のサイズは大きくなっておらず、画像を拡大したことにはならないと言う欠点を持っている。
上記の従来技術の他に、金属の貫通孔を用いて画像を拡大する技術（例えば、特開平5-80319号公報参照）、金属の反射板を用いて画像を拡大する技術（例えば、特開平7-294757号公報参照）などが提案されている。しかし、金属面での反射による光伝達を用いる方式は、光ファーバーや導光路を用いる光伝達方式と異なり、金属面での反射による光の損失が大きく、実用には適さない。
【０００６】
また、ファクシミリ、イメージスキャナ、デジタル複写機等の画像読み取り需要の増加とともに、画像情報を電気信号に変化するイメージセンサの小型化が要望され、小型の画像縮小ディバイスが求められている。例えば、幅が広い原稿から読み取った一次元画像を小さな一次元CCDデバイスに伝達する方法として、テーパー状の光導波路を原稿面に並べ、CCDとの結合面では細い光導波路で結合させる方法（特開平9-37038号公報参照）が提案されている。この方式は、一次元画像の拡大／縮小方式としては適しているが、このデバイスでは２次元画像の拡大縮小を行うことはできない。
一方、レンズを用いずに画像を拡大または縮小する製品としては、米国テーパービジョン社から「TaperMag」と言う商品名で販売されているものがある。この原理は、多数の光ファイバーを高密度に束ね、溶融させてテーパー状に加工したものである。この商品は画像を拡大または縮小する光学的な基本原理は、本発明と同じであるが、ガラスファイバーを束ねて加工しているため、100mm角以上の大型の表示面積を得ることが難しい。また、加工上の問題からテーパ状に加工する場合のテーパー角を大きくすることが難しく、例えば30インチ程度の表示画面を得ようとする場合、デバイスの厚みを30cm以下にすることができない、という問題点がある。
【０００７】
また、光導波路の製法は、これまで様々な方法が報告されている。しかし、単一のファイバや一次元のファイバアレイの作製法であり、本発明で要求される二次元のアレイで、かつ三次元の複雑な形状をしたファイバアレイの作製法に関する報告は皆無である。例えば、特開平11-326660号公報には、光硬化樹脂に光導入口から特定の光を入射し、光軸に従って導光路を形成する製法が公開されている。この製法は単純に一本の導光路を作製したにすぎず、複数のファイバアレイによる二次元の光学ディバイスの作製に関しては全く言及されていない。また、例えば特開平5-157923号公報にはガラス中にイオンを電界により導入し、立体光導波路を作製しているが、本発明で求められているディバイスのような複雑な構造体を作製するには現実的でない。
【０００８】
（目的）
本発明の目的は、上述のような従来技術の問題点を解消するため、画像全体および画素サイズ自体の拡大または縮小を従来のプロジェクション方式を用いることなく、薄型で実現する二次元拡大縮小光学デバイスおよびその製造方法を提供することにある。
【０００９】
【課題を解決するための手段】
上記目的を達成するため、本発明の二次元拡大縮小光学デバイスは、板状の材料中に高い屈折率を持つ領域が複数形成され、かつこの高屈折率領域は板の下面から上面に連続して存在し、かつ各々の高屈折率領域の板下面での断面積よりも板上面での断面積の方が大きいことを特徴としている。
また、上記高屈折率領域の板下面（縮小面）および高屈折率領域の板上面（拡大面）の近傍では、各高屈折率領域の縮小面から拡大面に連続する中心線が縮小面及び拡大面に対してほぼ垂直となっていることも特徴としている。
また、上記ファイバ径は、ファイバの中心線が拡大面の垂直より４５度以上傾いている部分で、ほぼ一定であることも特徴としている。
さらに、その他の特徴は以下に説明する。
【００１０】
【発明の実施の形態】
以下、本発明の原理及び実施例を、図面により詳細に説明する。
（基本構成）
図５は、本発明の基本構成を示す板上面、板下面、断面の図である。
本発明は、板状の有機材料中に高い屈折率を持つ領域（以後、高屈折率領域と呼ぶ）３１が複数形成され、かつこの高屈折率領域３１は板の下面から上面に連続して存在し、かつ板の厚み方向に垂直な面において、各々の高屈折率領域３１の板下面（以後、縮小面）での断面積よりも板上面（以後、拡大面）での断面積の方が大きいことを特徴としている。例えば、図５（ａ）に示すように、上面では、高屈折率領域（薄色で表示）３１が複数個の方形に分割されており、図５（ｂ）に示すように、下面では、周辺が低屈折率領域（濃色で表示）３２で囲まれた小さい方形に分割されている。また、図５（ｃ）は、図５（ａ）のＡーＡで切断した断面を示しており、高屈折率領域３３は上面の大きい断面から下面の小さな断面に連続的に形成され、その間隙は低屈折率領域３４で埋められていることが明らかである。
また、画像を拡大または縮小伝達すると言う特性を得るために、上記複数の高屈折率領域３３の板下面における上記断面の相対的な位置関係が板上面においても維持されていることが、図５（ｃ）から明らかである。
さらに、画像をひずみ無く拡大または縮小すると言う特性を得るために、前記高屈折率領域３３の板下面での断面積と板上面での断面積の比が、複数の高屈折率領域３３において、ほぼ同じ値であることも図５（ｃ）から明らかとなっている。
【００１１】
（原理）
図６は、本発明の原理を示す図である。
本発明においては、図６に示すように、拡大光学デバイスの下面に拡大する前のディスプレイ画像３６を設置する。具体的には、小型の液晶ディスプレイ、小型のエレクトロルミネッセンスディスプレイ、小型のCRTなどである。これらのディスプレイの画像３６からの出射光が高屈折領域３３に入射する。入射した光の内、高屈折率領域３３と低屈折率領域３４の界面で全反射条件を満たす光は、本発明のデバイスの高屈折率領域３３を上面に向かって伝搬する。上面での高屈折領域３３のデバイス厚み方向に垂直な面における断面積は、下面での高屈折領域３３のデバイス厚み方向に垂直な面における断面積よりも大きいため、下面から入射した画素が拡大されて上面に表示されることになる。逆に、拡大面上に画像３５を設置し、縮小面側から観察する場合には、画像が縮小されて表示される。
本発明は、画像を拡大及び縮小する際の光路長を、従来技術に比べて薄くできるという特徴を持っている。先に述べたように、「TaperMag」の名で販売されている商品はガラスファイバーを束ねて加工しているため、加工上の問題からテーパ状に加工する場合のテーパー角を大きくすることが難しい。従って、拡大するための板の厚みを、拡大面の対角長より短くすることはできない。
【００１２】
図７は、本発明の原理を説明するための板の法線方向に対する光の伝達方向の関係を示す断面図である。
本発明においては、図７に示すように、ある一つの高屈折率領域３８を考えた場合、ファイバ中心線と板の法線方向のなす角度を大きくとれるため、画像を拡大する際の板の厚みを小さくすることが可能となる。ここで、図５（ｃ）に示すように、ファイバの縮小面と平行な面の断面が、下面から上面まで相似形である構成であると（つまり、図５（ｃ）のように比例して断面が変化すると）、拡大／縮小倍率が大きくなった場合には、ファイバ中心線と板の法線方向３９のなす角度が極めて大きくなり、導波路の光の伝達方向から見た断面がかなり小さくなってしまうと言う不具合が出る。そこで、さらに改良した構成として、ファイバは拡大面近傍でのみテーパー状であり、かつ縮小面近傍及びファイバ中心線と板の放線方向のなす角度が４５度以上をとるときにはファイバ径がほぼ一定である構成とすると、板の厚みが最小限に抑えられる。さらに、ファイバ中心線と板の放線方向のなす角度が４５度以上をとる領域に於いて、ファイバ径を縮小面の断面よりさらに細くすることにより、板の厚みをさらに抑えることが可能となる。
ただし、波長分散を抑えるため、径は１ミクロン以上とすることが望ましい。
しかし、画素から出射する光にはある程度の指向性があるため、元画像の入射する板下面近傍においては、光の入射する方向と板の法線方向３９のなす角の大きさが各々の高屈折率領域３８でほぼ同じであることが望ましい。
【００１３】
図８は、本発明の原理を説明するための板の法線方向に対する光の入射方向を示す断面図、図９は板の法線方向に対する光の出射方向を示す断面図である。
元画像の入射する板下面近傍においては、図８に示すように、光の入射する方向４２と板の法線方向４１のなす角の大きさは、高屈折率領域４０において小さいことがよく、つまり両方向４１，４２のベクトルの向きが同じであることが望ましい。
上記のことは画像の出射面においても同じで、画像の視野角依存性を均一にするためには、板上面近傍においては、図９に示すように光の出射する方向４３と板の法線方向４５のなす角の大きさが各々の高屈折率領域４４において小さいことが望ましい。
【００１４】
図１０は、本発明の他の原理を示すもので、板下面にマイクロレンズアレイを設けた場合の断面図、図１１は図１０において板上面の形状を凹形にした場合の出射方向を示す断面図、図１２は図１０において板上面の形状を凸形にした場合の出射方向を示す断面図である。
尚、板上面から出射する光量が少ない場合には、図１０に示すように板下面４８にマイクロレンズアレイ５０を設けることによって、板下面４８での高屈折率領域４６への光の取り込み効率を高めることができる。さらに、各ファイバに光吸収層または金属薄膜を蒸着することにより、迷光を防ぎコントラストの良い画像が得られる。
また、図１１に示すように、高屈折率領域５２の板上面位置５１において凹状の形状を設けることや、図１２に示すように、高屈折率領域５５の板上面位置５４において凸状の形状を設けることによって、拡大された画像の視野角を広げることができる。
【００１５】
本発明のディバイスの作成方法は、光硬化樹脂混合液へファイバーバンドルから指向性の高い光を入射することにより、複数のテーパーファイバを同時に形成し、それらを束ねることにより達成される。さらに、凹凸上の基板に対し、光を出射することにより、自動的に凹凸の表面形状を作製できる。
本発明で使用される光硬化樹脂はアクリル系、メタクリル系等があげられるが、これらに限定されない。個々のファイバの配列が乱れないようにファイバを束ねる方法とし、伸縮性または収縮性の編み目シートを広げた状態で、それを介しファイバーバンドルの光を入射して、ファイバ形成後にシートを収縮させて束ねることにより、画像の歪みの出ないディバイスが得られる。伸縮性または収縮性の編み目シートは、ゴム、高分子ゲル（例えば、ポリ（メタ）アクリル酸の架橋物及びその金属塩、ポリビニルスルホン酸の架橋物、ポリアルキル置換（メタ）アクリルアミドの架橋物、アミノ置換（メタ）アクリルアミドの架橋物、トリアリールメタン誘導体及びスピロベンゾピラン誘導体等の親水性高分子化合物の架橋物等があげられるが、これらに限定されない。）、熱収縮性シート（例えば、ポリオレフィン系樹脂、ポリアミド系樹脂、塩化ビニリデン系樹脂、エチレン−ビニルアルコール共重合体系樹脂、エチレン−酢酸ビニル共重合体系樹脂、変性ポリオレフィン系樹脂等の各樹脂の層を、種々の態様で積層した熱収縮性多層フィルムとして形成した物が効果的であるが、これらに限定されない）などがあげられるが、これらに限定されない。
【００１６】
（第１の実施例）
図１３〜図１５は、本発明の第１の実施例を示す二次元拡大縮小光学デバイスの製造方法の過程図である。
（ステップ１）
図１３（ａ）（ｂ）に示すように、マルチモードファイバ６０（コア/クラッド＝７０/９０μｍ）を２５０μm間隔で７×７本配置し、一端をフェノキシエチルアクリレートの光硬化性樹脂混合液６２に浸けた、他の一端より超高圧水銀ランプの光を導入したところ、光重合反応によって硬化され光の経路に従い１００μｍ径のファイバ６１が７×７本同時に形成された。ファイバ６１が形成されたのち、アセトンで未硬化部分の樹脂６２を取り除き、ファイバ６１の径が１４０μｍとなるようにクラッド層を上記光硬化性樹脂６２より屈折率の低いフッ素化エポキシを熱硬化により形成した。
（ステップ２）
ステップ１のファイバ６１の一方の先端５mmをファイバ中心線が拡大面と垂直となるように配置し、クラッド層と同じ樹脂液に浸け熱硬化により初めに設定した２５０μm間隔で固定化した。さらに、もう一端を間隔を開けずにファイバ中心線が縮小面と垂直となるように、かつディバイス全体の厚みが最小となるようにファイバ６３を曲げながら、かつ配列が崩れないように束ね、同様にして熱硬化により全体を図１４（ａ）（ｂ）に示すように固定化した。
【００１７】
（ステップ３）
ステップ２により得られたファイババンドル６４の最密充填側の一端より超高圧水銀ランプの光を導入し、２５０μｍ間隔で配列された一端をフェノキシエチルアクリレートの光硬化性樹脂混合液に浸けたところ、光重合反応によって硬化反応が進み、反応初期２mmにおいてテーパー状のファイバ６４Ａが自己形成され、最終的にファイバ径が２００μｍとなった。テーパファイバ６４Ａを形成した後、アセトンで未硬化部の樹脂を取り除き、クラッド層を上記光硬化性樹脂より屈折率のフッ素化エポキシを熱硬化により形成した。
以上の方法により、図１５に示すような厚み１０mm、倍率２倍で、かつディバイスを構成する各ファイバの長さが後述の式（１）に従う薄型拡大縮小ディバイスが得られた。図１５に示す６４のサンプルをサンプル１とする。
【００１８】
（第２の実施例）
図１０および図１５により、第２の実施例を説明する。
図１５に示すサンプル１の画像に密接する面に、図１０に示すようにコア間隔にあった２５０μｍ間隔で配列されたマイクロレンズアレイ５０を配置した。このサンプルをサンプル２とする。
（第３の実施例）
図１５により、第３の実施例を説明する。第１の実施例（図１５）において、各クラッド層を形成した後、拡大面および縮小面をマスクし、ディバイス６４の全体を黒色塗料に浸した。塗料が乾燥後マスクを剥がすことによりファイバ側面のみに光吸収層が塗布されたディバイスを得た。
このサンプルをサンプル３とする。
（第４の実施例）
図１３〜図１５により、第４の実施例を説明する。
第１の実施例のステップ１、３おいて、各クラッド層を形成後、拡大面および縮小面をマスクし、ディバイス６４全体を金蒸着装置に入れ、5００Å金を蒸着した。このサンプルをサンプル４とする。
【００１９】
（第５の実施例）
図１６および図１７は、第５の実施例を示す二次元拡大縮小光学デバイスの製造工程図である。
第１の実施例のステップ３において、図１６に示すように各ファイバの光出射方向位置に合わせ、出射面から２mm離して透明凹型基板６５を配置し、光を照射しテーパファイバを形成した。透明凹型基板６５を外すと出射端が凸形状の図１７に示すようなテーパファイバ６６Ａが得られた。このサンプルをサンプル５とする。
（第６の実施例）
図１８および図１９は、本発明の第６の実施例を示す二次元拡大縮小光学デバイスの製造過程図である。
本実施例では、第１の実施例のステップ２（図１３，図１４）のファイバ６１を束ねる段階において、次のように伸縮性のゴムシートを用いてファイバを束ねた。７×７個の１５μｍ径の微細孔が２５μｍ間隔で空いた伸縮性のゴムシートに、図１８（ａ）に示すように上下左右に張力６７をかけ、図１８（ｂ）に示すようにファイババンドル６０からの光が通るように、孔の径１５０μｍで間隔が２５０μｍとなるように面積を広げた。次に、図１９に示すように、この面積を広げたゴムシート６８を通しファイババンドル６０からの光を光硬化樹脂に照射し、第１の実施例のステップ１と同様な方法によりファイバを形成した。続いて、第１の実施例のステップ２において、ファイバを束ねる際、該ゴムシートの張力を徐々に緩めることにより、ファイバの配列を乱すことなくファイバを容易に束ねることができた。他の部分は第１の実施例に従って作製し、第１の実施例と同程度の厚み１０mm、倍率２倍の薄型拡大縮小ディバイスが得られた。  このサンプルをサンプル６とする。
【００２０】
（第７の実施例）
図１３〜図１５の第１の実施例を基に、第７の実施例を説明する。
第１の実施例において、縮小面および拡大面近傍のファイバー中心線を縮小面または拡大面に対して最大４５度以上の角度で固定したディバイスを作製した。
このサンプルをサンプル７とする。
（第８の実施例）
以下に、第８の実施例を説明する。
第１の実施例において、ファイバの長さｌｎが以下の式に従うディバイスを作製した。このサンプルをサンプル８とする。
【数２】
0004169238.tif 000002
（第９の実施例）
図１３〜図１５の第１の実施例を基に、第９の実施例を説明する。
第１の実施例に於いて、ファイバの長さｌｎが以下の式に従うディバイスを作製した。このサンプルをサンプル９とする。
【数３】
0004169238.tif 000003
【００２１】
（第１０の実施例）
図２０は、本発明の第１０の実施例を示す二次元拡大縮小光学デバイスの製造工程図である。
本実施例では、第１の実施例のステップ２のファイバを束ねる段階において、次のように高分子ゲル６９を用いてファイバを束ねた。
まず、主モノマーとしてアクリル酸、架橋剤としてメチレンビスアクリルアミドを用い重合を行ない高分子ゲルシート６９を作製した。続いて、ｐＨが約７．０に設定された溶液７０に該高分子ゲルシート６９を入れ、高分子ゲル６９が飽和膨潤状態となった状態で、ファイバを高分子ゲル６９を貫通させ、図２０のような状態とした。この溶液７０をｐＨを約３．０に変化させることにより高分子ゲル６９を収縮させ、ファイバを配列を崩すことなく自動的に束ねた。他の部分は第１の実施例に従い作製し、第１の実施例と同様な厚み10mm、倍率２倍の薄型拡大縮小ディバイスが得た。
このサンプルをサンプル１０とする。
【００２２】
（第１１の実施例）
図１６および図１７により、第１１の実施例を説明する。
第５の実施例（図１６，図１７）に於いて、透明凹型基板６５の代わりに、凸型の透明基板を用いて同様なディバイスを作製した。このサンプルをサンプル１１とする。
【００２３】
（作成サンプルの評価結果）
以上No.1〜No.１１のサンプルについて▲１▼画像の明るさ、▲２▼画像の明るさの均一性、▲３▼コントラスト、▲４▼視野角の大きさ、▲５▼作製時間、の以上５項目について評価を行った。表の中の○、△、×は下記の基準で評価した。
作製時間はサンプル１の作製時間を基準に‘％’表示した。元画像は透明フィスム上に作成したITEテストチャートをカラービュアーで投射した画像を用いた。
明るさ
○：拡大前の画像の明るさ(cd/cm2)÷拡大後の画像の明るさ(cd/cm2)×拡大倍率（面積比）が2.0未満
△：拡大前の画像の明るさ(cd/cm2)÷拡大後の画像の明るさ(cd/cm2)×拡大倍率（面積比）が2.0以上3.0未満
×：拡大前の画像の明るさ(cd/cm2)÷拡大後の画像の明るさ(cd/cm2)×拡大倍率（面積比）が3.0以上
明るさの均一性
○：画像の明るさ(cd/cm2)の均一性が±１０%未満
△：画像の明るさ(cd/cm2)の均一性が±１０%以上±３０％未満
×：画像の明るさ(cd/cm2)の均一性が±３０%以上
コントラスト
○：２０以上
△：５以上２０未満
×：５未満
視野角大きさ
○：視野角が90°以上
△：視野角が30°以上90°未満
×：視野角が30°未満
【００２４】
図２１は、各サンプル毎の評価結果を示す図である。
サンプル２は、元画像からの光でサンプル１では低屈折領域で損失してしまった光が、マイクロレンズにより高屈折領域に導かれるため明るさが明るくなり、これに伴いコントラストも上がった。
サンプル３、４では、各ファイバ側面に光吸収層または金属薄膜を蒸着したので、隣接するファイバからの迷光がなくなり、コントラストが良くなった。
サンプル５、１１では、光出射面の高屈折率領域の形状を凸または凹状にする事により、画像光の発散角を大きくすることが出来、サンプル１に比べ視野角の改善が見られた。
【００２５】
サンプル６では、多数のファイバの配列を乱すことなく容易に束ねることができるため、ディバイス作製時間を半分にすることができた。
サンプル７では、縮小面および拡大面近傍のファイバー中心線を縮小面または拡大面にたいし最大４５度以上の角度で固定したため、高屈折率領域の断面中心を結んだ線と板の法線方向のなす角が大きくなることによって、板下面から入射する光の入射効率が悪くなり、また板上面から光が出射する際の光出射方向の中心軸が板の法線方向から大きく傾くため、明るさ、明るさの均一性などが悪くなる結果となった。
サンプル８では、ファイバ長さが長い物が出来るため、ディバイス表面が凹凸となり、また、光路が必要以上に長くなり明るさが暗くなってしまった。
サンプル９では、ファイバの長さが短すぎ、ディバイス表面が凹凸となり、視野角、明るさの均一性が悪くなった。サンプル１のファイバの長さは式（１）に従っており、ディバイス表面は滑らかであり、上記評価項目もサンプル８、９と比較し良好な結果となった。したがって、ファイバ長は式（１）に従う事が望ましい。
サンプル１０は、自動的に複数のファイバを配列を変える事なく容易に束ねる事が出来き、さらに、シートを拡大するために力を掛ける必要がないためディバイス作製の手間が省けた。
【００２６】
【発明の効果】
以上説明したように、本発明によれば、マイクロレンズで集光することにより、クラッドに照射され、損失する光を低減することができ（請求項１）、ファイバー間の光の漏れを防ぎ、迷光防止することができ（請求項２）、形状を凹凸状にすることにより、画像からの光の取り込み効率を向上させ、板上面で画像を明るくすることができ、また、視野角を拡大することができ（請求項３）、自動的に複数のファイバを配列を変えることなく容易に束ねることができ（請求項４）、さらに自動的に複数のファイバを配列を変えることなく容易に束ねることができ、かつシートを拡大するために力を掛ける必要がないこと（請求項５）、の効果を奏する。
【００２７】
さらに、本発明によれば、数１に従うことにより、デバイス表面性がよく、デバイス厚みが最小となり、光の均一性が保たれるファイバが得られる（請求項６）、という効果を奏する。
それ以外にも、本発明によれば、無機ガラスと比較して軽量化が図れること、光量が一定でデバイスを薄型化し、作製が単純となること、ファイバの形状が単純となり、さらにデバイスの厚みを薄くできること、およびデバイスを薄型化できること、等の効果が得られる。
【００２８】
さらに、本発明によれば、凹凸の作製が簡便となること、作製が簡便、さらにテーパーも自動的にできること、構造が単純でデバイスの厚みが薄く、製造も容易となり、また、初めからファイバ間隔が拡大面と同じ間隔となっているため、ファイバが容易に束ねられること、光が凹凸面に達すると、出射面が自動的に凹凸形状となり、凹凸面の作製が極めて容易となること、およびファイバ間の光の漏れを防ぎ、迷光を防止すること、等の効果を得る。
【００２９】
さらに、本発明によれば、自動的に複数のファイバを配列を変えることなく容易に束ねる事ができること、自動的に複数のファイバを配列を変えることなく容易に束ねることができ、かつシートを拡大するために力を掛ける必要がないこと、等の効果が得られる。
【図面の簡単な説明】
【図１】従来技術（特開平５−８８６１７号公報）（方法Ａ）の全体斜視図である。
【図２】従来技術（特開平６−５１１４２号公報）（方法Ｂ）の概略図である。
【図３】従来技術（特開平９−２５２４４４号公報）（方法Ｃ）の概略図である。
【図４】従来技術（特開平７−４３７０２号公報）（方法Ｄ）の概略図である。
【図５】本発明の基本構成を示す上面、下面および断面図である。
【図６】本発明の二次元拡大縮小光学デバイスの原理を示す図である。
【図７】本発明の二次元拡大縮小光学デバイスにおける法線方向と伝達方向の原理を示す図である。
【図８】同じく二次元拡大縮小光学デバイスの法線方向と光の入射方向の原理を示す図である。
【図９】同じく二次元拡大縮小光学デバイスの法線方向と光の出射方向の原理を示す図である。
【図１０】本発明の二次元拡大縮小光学デバイスにおけるマイクロレンズアレイの配置方法を示す図である。
【図１１】本発明の二次元拡大縮小光学デバイスの板上面位置を凹型にした図である。
【図１２】同じく二次元拡大縮小光学デバイスの板上面位置を凸型にした図である。
【図１３】本発明の第１の実施例を示す二次元拡大縮小光学デバイスの製造工程図である。
【図１４】同じく第１の実施例を示す二次元拡大縮小光学デバイスの製造工程図である。
【図１５】同じく第１の実施例を示す二次元拡大縮小光学デバイスの製造工程図である。
【図１６】本発明の第５の実施例を示す二次元拡大縮小光学デバイスの製造工程図である。
【図１７】同じく第５の実施例を示す二次元拡大縮小光学デバイスの製造工程図である。
【図１８】本発明の第６の実施例を示す二次元拡大縮小光学デバイスの製造工程図である。
【図１９】同じく第６の実施例を示す二次元拡大縮小光学デバイスの製造工程図である。
【図２０】本発明の第１０の実施例を示す二次元拡大縮小光学デバイスの製造工程図である。
【図２１】作成したサンプルの評価結果の一覧図である。
【符号の説明】
３１，３３，３８，４０，４４，４６，５２，５５…高屈折率領域、
３２，３４，４７，５３，５６…低屈折率領域、
３５…拡大されたディスプレイ画像、３６…拡大前のディスプレイ画像、
３７…光の伝達方向、３９，４１，４５…板の法線方向、
４２…光の入射方法、４３…光の出射方向、４８…板下面位置、
４９…拡大前のディスプレイ画像、５０…マイクロレンズアレイ、
５１，５４…板上面位置、６０…マルチモードファイババンドル、
６１…形成されたファイバ、６２…光硬化樹脂、６３…ファイバ、
６４，６６…ファイババンドル、６４Ａ…テーパ状ファイバ、
６５…透明凹面基板、６６Ａ…凸形状テーパーファイバ、６７…張力、
６８…伸縮性シート、６９…高分子ゲル、７０…ｐＨ７の溶液。
【図１】
0004169238.tif 000005
【図２】
0004169238.tif 000006
【図３】
0004169238.tif 000007
【図４】
0004169238.tif 000008
【図５】
0004169238.tif 000009
【図６】
0004169238.tif 000010
【図７】
0004169238.tif 000011
【図８】
0004169238.tif 000012
【図９】
0004169238.tif 000013
【図１０】
0004169238.tif 000014
【図１１】
0004169238.tif 000015
【図１２】
0004169238.tif 000016
【図１３】
0004169238.tif 000017
【図１４】
0004169238.tif 000018
【図１５】
0004169238.tif 000019
【図１６】
0004169238.tif 000020
【図１７】
0004169238.tif 000021
【図１８】
0004169238.tif 000022
【図１９】
0004169238.tif 000023
【図２０】
0004169238.tif 000024
【図２１】
0004169238.tif 000025